(57)【要約】【課題】環境への負荷が小さいハロゲンフリー樹脂基板等に好適に用いられる穴埋め用硬化性樹脂組成物、並びに優れた耐クラック性及び絶縁・接続信頼性等を有する、ビア・オン・ビア構造（特にスタックビア構造）を有する穴埋めビルドアッププリント配線板等を提供することを目的とする。【解決手段】無機フィラーを含有する硬化性樹脂組成物において、無機フィラーの平均粒径が１μｍ以下且つ含有量が５０重量％以下であることを特徴とする硬化性樹脂組成物。【選択図】図１
2010037544.tif 000002
【特許請求の範囲】
【請求項１】
無機フィラーを含有する硬化性樹脂組成物において、無機フィラーの平均粒径が１μｍ以下且つ含有量が５０重量％以下であることを特徴とする硬化性樹脂組成物。
【請求項２】
無機フィラーの平均粒径が０．１μｍ以下且つ含有量が１０〜５０重量％であることを特徴とする請求項１に記載の硬化性樹脂組成物。
【請求項３】
少なくとも一方向の平均線膨張率が５０ｐｐｍ／Ｋ以上の硬化物を与えることを特徴とする請求項１又は２に記載の硬化性樹脂組成物。
【請求項４】
少なくとも一方向の平均線膨張率が６５〜１００ｐｐｍ／Ｋの硬化物を与えることを特徴とする請求項１又は２に記載の硬化性樹脂組成物。
【請求項５】
硬化性樹脂組成物が、コア基板の穴埋め用であることを特徴とする請求項１〜４の何れかに記載の硬化性樹脂組成物。
【請求項６】
コア基板が、ハロゲンフリー樹脂基板であることを特徴とする請求項５に記載の硬化性樹脂組成物。
【請求項７】
コア基板が、ビルドアッププリント配線板製造用のものであることを特徴とする請求項５又は６に記載の硬化性樹脂組成物。
【請求項８】
ビルドアッププリント配線板が、ビア・オン・ビア構造を有することを特徴とする請求項７に記載の硬化性樹脂組成物。
【請求項９】
ビルドアッププリント配線板が、スタックビア構造を有することを特徴とする請求項７に記載の硬化性樹脂組成物。
【請求項１０】
前記コア基板のＺ軸方向において、硬化物の平均線膨張率がコア基板の平均線膨張率より２５ｐｐｍ／Ｋ以上、大きいことを特徴とする請求項５〜９の何れかに記載の硬化性樹脂組成物。
【請求項１１】
硬化性樹脂を４０〜８０重量％、及び硬化剤を１〜１０重量％含有することを特徴とする請求項１〜１０の何れかに記載の硬化性樹脂組成物。
【請求項１２】
硬化性樹脂がエポキシ樹脂であることを特徴とする請求項１〜１１の何れかに記載の硬化性樹脂組成物。
【請求項１３】
請求項１〜１２の何れかに記載の硬化性樹脂組成物の硬化物にて少なくとも１つの穴部が穴埋めされていることを特徴とするコア基板。
【請求項１４】
コア基板が、ハロゲンフリー樹脂基板であることを特徴とする請求項１３に記載のコア基板。
【請求項１５】
コア基板が、ビルドアッププリント配線板製造用のものであることを特徴とする請求項１３又は１４に記載のコア基板。
【請求項１６】
ビルドアッププリント配線板が、ビア・オン・ビア構造を有することを特徴とする請求項１５に記載のコア基板。
【請求項１７】
ビルドアッププリント配線板が、スタックビア構造を有することを特徴とする請求項１５に記載のコア基板。
【請求項１８】
請求項１３〜１７の何れかに記載のコア基板を有することを特徴とするプリント配線板。
【請求項１９】
プリント配線板が、ビルドアッププリント配線板であることを特徴とする請求項１７に記載のプリント配線板。
【請求項２０】
ビルドアッププリント配線板が、ビア・オン・ビア構造を有することを特徴とする請求項１９に記載のプリント配線板。
【請求項２１】
ビルドアッププリント配線板が、スタックビア構造を有することを特徴とする請求項１９に記載のプリント配線板。
【発明の詳細な説明】
【技術分野】
【０００１】  本願発明は、硬化性樹脂組成物、並びに穴埋めコア基板及び穴埋めプリント配線板に関する。特に、本願発明は、ハロゲン原子非含有樹脂基板（ハロゲンフリー樹脂基板）の穴埋め（充填）用硬化性樹脂組成物、並びにこの硬化物にて穴埋めされたハロゲンフリー樹脂基板及びこれより製造されたハロゲンフリービルドアッププリント配線板に関する。
【背景技術】
【０００２】  プリント配線板等におけるコア基板は、難燃性の観点から、ブロム化エポキシ樹脂基板等のハロゲン含有樹脂基板が用いられることがある。
しかし、近年の環境問題（特に、焼却処分の際に発生するダイオキシンの問題）に鑑みれば、ハロゲン含有樹脂基板よりも、ＥＰ（エポキシ）樹脂基板等のハロゲンフリー樹脂基板が望ましい。
ところで、従来の穴埋め用樹脂インキは、プリント配線板のクラック発生防止のため、専らその硬化物の線膨張率を小さくするよう、設計・組成されている（特許文献１等）。【０００３】  ところが、本願発明者が、そのような従来の樹脂インキをハロゲンフリー樹脂基板のスルーホールに充填・硬化し、ビア・オン・ビア構造（即ち、ビアの直上にビアを重ねた構造）を有するビルドアッププリント配線板を製造したところ、ビルドアップ層が３層以上（即ち、スタックビア構造）になると、著しく耐クラック性及び各種信頼性（絶縁信頼性、接続信頼性等）が低下することが判った。具体的には、冷熱サイクル試験に掛けた場合、比較的少ない冷熱サイクル数で、特に外層近傍やスタックビア近傍、更にはスルーホール近傍等において、層間絶縁材のクラック（図２、１４）や銅箔（回路銅箔、スルーホールめっき銅箔等）切断（図２、１５）等が生じることが判った。
【先行技術文献】
【特許文献】
【０００４】
【特許文献１】特許第３７３９６００号公報。
【発明の概要】
【発明が解決しようとする課題】
【０００５】  上記事情に鑑み、本願発明は、環境への負荷が小さいハロゲンフリー樹脂基板等に好適に用いられる穴埋め用硬化性樹脂組成物、並びに優れた耐クラック性及び絶縁・接続信頼性等を有する、ビア・オン・ビア構造（特にスタックビア構造）を有する穴埋めビルドアッププリント配線板等を提供することを目的とする。
【課題を解決するための手段】
【０００６】  上記課題を解決するため、本願発明者が鋭意、検討した結果、以下の本願発明を成すに到った。
即ち、本願第１発明は、無機フィラーを含有する硬化性樹脂組成物において、無機フィラーの平均粒径が１μｍ以下且つ含有量が５０重量％以下であることを特徴とする硬化性樹脂組成物を提供する。【０００７】  本願第２発明は、無機フィラーの平均粒径が０．１μｍ以下且つ含有量が１０〜５０重量％であることを特徴とする本願第１発明の硬化性樹脂組成物を提供する。
本願第３発明は、少なくとも一方向の平均線膨張率が５０ｐｐｍ／Ｋ以上の硬化物を与えることを特徴とする本願第１発明又は第２発明の硬化性樹脂組成物を提供する。【０００８】  本願第４発明は、少なくとも一方向の平均線膨張率が６５〜１００ｐｐｍ／Ｋの硬化物を与えることを特徴とする本願第１発明又は第２発明の硬化性樹脂組成物を提供する。
本願第５発明は、硬化性樹脂組成物が、コア基板の穴埋め用であることを特徴とする本願第１〜４発明の何れかの硬化性樹脂組成物を提供する。【０００９】  本願第６発明は、コア基板が、ハロゲンフリー樹脂基板であることを特徴とする本願第５発明の硬化性樹脂組成物を提供する。
本願第７発明は、コア基板が、ビルドアッププリント配線板製造用のものであることを特徴とする本願第５発明又は本願第６発明の硬化性樹脂組成物を提供する。【００１０】  本願第８発明は、ビルドアッププリント配線板が、ビア・オン・ビア構造を有することを特徴とする本願第７発明の硬化性樹脂組成物を提供する。
本願第９発明は、ビルドアッププリント配線板が、スタックビア構造を有することを特徴とする本願第７発明の硬化性樹脂組成物を提供する。【００１１】  本願第１０発明は、前記コア基板のＺ軸方向において、硬化物の平均線膨張率がコア基板の平均線膨張率より２５ｐｐｍ／Ｋ以上、大きいことを特徴とする本願第５〜９発明の何れかの硬化性樹脂組成物を提供する。
本願第１１発明は、硬化性樹脂を４０〜８０重量％、及び硬化剤を１〜１０重量％含有することを特徴とする本願第１〜１０発明の何れかの硬化性樹脂組成物を提供する。【００１２】  本願第１２発明は、硬化性樹脂がエポキシ樹脂であることを特徴とする本願第１〜１１発明の何れかの硬化性樹脂組成物を提供する。
本願第１３発明は、本願第１〜１２発明の何れかの硬化性樹脂組成物の硬化物にて少なくとも１つの穴部が穴埋めされていることを特徴とするコア基板を提供する。【００１３】  本願第１４発明は、コア基板が、ハロゲンフリー樹脂基板であることを特徴とする本願第１３発明のコア基板を提供する。
本願第１５発明は、コア基板が、ビルドアッププリント配線板製造用のものであることを特徴とする本願第１３発明又は第１４発明のコア基板を提供する。【００１４】  本願第１６発明は、ビルドアッププリント配線板が、ビア・オン・ビア構造を有することを特徴とする本願第１５発明のコア基板を提供する。
本願第１７発明は、ビルドアッププリント配線板が、スタックビア構造を有することを特徴とする本願第１５発明のコア基板を提供する。【００１５】  本願第１８発明は、本願第１３〜１７発明の何れかのコア基板を有することを特徴とするプリント配線板を提供する。
本願第１９発明は、プリント配線板が、ビルドアッププリント配線板であることを特徴とする本願第１７発明のプリント配線板を提供する。【００１６】  本願第２０発明は、ビルドアッププリント配線板が、ビア・オン・ビア構造を有することを特徴とする本願第１９発明のプリント配線板を提供する。
本願第２１発明は、ビルドアッププリント配線板が、スタックビア構造を有することを特徴とする本願第１９発明のプリント配線板を提供する。
【発明の効果】
【００１７】  本願発明により、環境への負荷が小さいハロゲンフリー樹脂基板等に好適に用いられる穴埋め用硬化性樹脂組成物、並びに優れた耐クラック性及び絶縁・接続信頼性等を有する、ビア・オン・ビア構造（特にスタックビア構造）を有する穴埋めビルドアッププリント配線板等を提供することができる。
【図面の簡単な説明】
【００１８】
【図１】両面に各４段のスタックビア構造を有するビルドアッププリント配線板（各製造例１及び２、並びに比較製造例１〜４）の断面図である。
【図２】ビルドアッププリント配線板加熱後、層間絶縁材のクラック及び銅箔切断が生じた状態を示す断面図である。
【図３】ビルドアッププリント配線板加熱後のスルーホール軸線部近傍の断面図である。
【発明を実施するための形態】
【００１９】  以下、本願発明を、最良の実施形態に基づき、詳述する。
本願発明の硬化性樹脂組成物には、無機フィラーを含有する。無機フィラーは、硬化物の熱膨張率を調整する機能を有する。そのような無機フィラーとしては、具体的にはバリウム化合物［硫酸バリウム、チタン酸バリウム等］、シリカ類［シリコーンパウダー、酸化ケイ素粉、アモルファスシリカ、溶融シリカ、無定形シリカ、結晶シリカ等］、カルシウム化合物［炭酸カルシウム、ケイ酸カルシウム等］、マグネシウム化合物［炭酸マグネシウム、水酸化マグネシウム等］、亜鉛化合物［水酸化亜鉛、ホウ酸亜鉛、モリブデン酸亜鉛等］、ジルコニウム化合物［ケイ酸ジルコニウム、酸化ジルコニウム等］、水酸化アルミニウム、チタン酸カリウム、酸化物［酸化チタン、酸化亜鉛、酸化アルミニウム（アルミナ）、酸化マグネシウム、酸化ベリリウム等］、窒化物［窒化アルミニウム、窒化ケイ素、窒化ホウ素等］、炭化物［炭化ケイ素等］、金属［銅、銀、半田等］、ダイヤモンド、クレー、タルク、マイカ、雲母、ベリリア、ジルコニア、ジルコン、フォステライト、ステアタイト、スピネル、ムライト、チタニア等が挙げられ、これらの１種以上を配合することができる。好ましくは、硫酸バリウム、アモルファスシリカ、酸化チタン、酸化亜鉛、酸化アルミニウム、炭酸カルシウム等である。
【００２０】  無機フィラーの平均粒径（μｍ）は、１以下、好ましくは０．１以下、最も好ましくは０．０１〜０．１である。
無機フィラーの含有量（重量％）は、５０以下、好ましくは１０〜５０、最も好ましくは２５〜４５である。
【００２１】  無機フィラーの平均粒径が大き過ぎ又は含有量が多過ぎると、硬化物の平均線膨張率が小さくなり過ぎ、後述の好適な平均線膨張率とならず、その結果、本願発明効果を十分に奏することができなくなる場合がある。従って、本願発明の硬化性樹脂組成物においては、その硬化物の熱膨張率が後述の好適なものとなるように、無機フィラーの平均粒径及び含有量を調整・選択するのが好ましい。
【００２２】  本願発明の硬化性樹脂組成物としては、熱硬化性樹脂組成物、光硬化性樹脂組成物、熱・熱二段階硬化性樹脂組成物、光・熱二段階硬化性樹脂組成物等が挙げられる。
また、本願発明の硬化性樹脂組成物の硬化タイプとしては、アニオン重合、カチオン重合（熱カチオン重合、光カチオン重合を含む）、熱ラジカル重合、光ラジカル重合、及びこれらの２以上を組み合わせたもの（多段階重合）等が挙げられる。
【００２３】  そのような本願発明の硬化性樹脂組成物における硬化性樹脂としては、例えばエポキシ樹脂、オキセタン樹脂、フェノール樹脂、アミノ樹脂、不飽和ポリエステル樹脂、ジアリルフタレート樹脂、アクリレート樹脂、ウレタン樹脂、熱・熱二段階硬化性樹脂、及び光・熱二段階硬化性樹脂等が挙げられ、これらの１種以上使用してよい。好ましくは、エポキシ樹脂である。
【００２４】  エポキシ樹脂としては、具体的にはビスフェノール型エポキシ樹脂（Ａ型、ＡＤ型、Ｆ型、及びＳ型等）、ノボラック型エポキシ樹脂、クレゾールノボラック型エポキシ樹脂、フェノールノボラック型エポキシ樹脂、多価フェノールのグリシジルエーテル、脂環式エポキシ樹脂、ビフェニル型エポキシ樹脂、ジフェニルエーテル型エポキシ樹脂、ジシクロペンタジエン型エポキシ樹脂、フルオレイン型エポキシ樹脂、ナフタレン型エポキシ樹脂、グリシジルアミン型エポキシ樹脂、グリシジルエステル型エポキシ樹脂等が挙げられ、これらの１種以上使用してよい。
【００２５】  上記エポキシ樹脂は、常温で液状又は固体状の何れのものでもよいが、固体エポキシ樹脂は、予めエポキシモノマー等の溶解剤にて溶解したものが好ましい。そのようなエポキシモノマーとしては、具体的には単官能エポキシ化合物［ｎ−ブチルグリシジルエーテル、フェニルグリシジルエーテル等］、多価アルコールのジグリシジルエーテル類［ブタンジオールジグリシジルエーテル等］、トリグリシジルエーテル類［トリメチロールプロパントリグリシジルエーテル、Ｎ，Ｎ，Ｏ−トリスグリシジル−ｐ−アミノフェノール等］が挙げられ、これらの１種以上使用してよい。
【００２６】  オキセタン樹脂としては、例えば３−エチル−３−ヒドロキシメチルオキセタン、１，４−ビス−｛［（３−エチル−３−オキセタニル）メトキシ］メチル｝ベンゼン、３−エチル３−（フェノキシメチル）オキセタン、ジ［１−エチル（３−オキセタニル）］メチルエーテル、３−エチル−３−（２−エチルヘキシロキシメチル）オキセタン、３−エチル−３−｛［３−（トリエトキシル）プロポキシ］メチル｝オキセタン、及びオキセタニル−シルセスキオキサン等が挙げられ、これらの１種以上使用してよい。
【００２７】  フェノール樹脂としては、フェノール類とアルデヒド類とを付加縮合反応させた樹脂が挙げられる。上記フェノール類としては、例えばフェノール、クレゾール、キシレノール、ノニエルフェノール、オクチルフェノール等が挙げられる。上記アルデヒド類としては、例えばホルムアルデヒド、アセトアルデヒド等が挙げられる。具体的には、フェノール樹脂としては、例えばフェノールノボラック樹脂、クレゾールノボラック樹脂、トリフェノールメタン樹脂、テルペン変性フェノール樹脂、ジシクロペンタジエン変性フェノール樹脂、フェノールアラルキル樹脂（フェニレン骨格を含む）、ナフトールアラルキル樹脂等が挙げられ、これらの１種以上使用してよい。
【００２８】  アミノ樹脂としては、アミノ類とアルデヒド類とを縮合重合させた樹脂等が挙げられる。上記アミノ類としては、例えばメラミン、尿素、ベンゾグアナミン、アセトグアナミン、ステログアナミン、スピログアナミン、ジシアンジアミド等が挙げられる。上記アルデヒド類としては、例えばホルムアルデヒド、アセトアルデヒド等が挙げられ、これらの１種以上使用してよい。
【００２９】  不飽和ポリエステル樹脂としては、ジカルボン酸とジオールとを脱水縮合反応させた樹脂等が挙げられる。上記ジカルボン酸としては、例えばテレフタル酸、２，６−ナフタレンジカルボン酸等が挙げられる。上記ジオールとしては、例えばエチレングリコール、１，３−プロパンジオール、１，４−ブタンジオール、１，４−シクロヘキサンジメタノール等が挙げられる。具体的には、不飽和ポリエステル樹脂としては、例えばポリエチレンテレフタレート、ポリトリメチレンテレフタレート、ポリブチレンテレフタレート、ポリエチレンナフタレート、ポリブチレンナフタレート等が挙げられ、これらの１種以上使用してよい。
【００３０】  ジアリルフタレート樹脂としては、例えば無水フタル酸又はイソフタル酸とアリルクロリドなどから合成されるジアリルオルソフタレートモノマー、ジアリルイソフタレートモノマー、及びジアリルテレフタレートモノマーや、これらモノマーが１０〜３０程度重合したプレポリマー等が挙げられ、これらの１種以上使用してよい。
アクリレート樹脂としては、例えばエポキシ樹脂とアクリル酸とを脱水縮合反応させた樹脂、アクリレート類とグリシジルアクリレートの共重合物等が挙げられ、これらの１種以上使用してよい。
【００３１】  ウレタン樹脂としては、例えばトリレンジイソシアナートのようなイソシアナート樹脂と水酸基を持つ化合物の重付加反応させた芳香族系ウレタン樹脂や、脂肪族イソシアナートと水酸基を持つ化合物の重付加反応させた脂肪族ウレタン樹脂等が挙げられ、これらの１種以上使用してよい。
【００３２】  熱・熱二段階硬化性樹脂及び光・熱二段階硬化性樹脂としては、特許第３９１１６９０号公報及び特開２００３−１０５０６１号公報に記載の、「エポキシ樹脂の不飽和脂肪酸部分付加物」が挙げられる。エポキシ樹脂の不飽和脂肪酸部分付加物としては、原料用エポキシ樹脂中の全エポキシ基数の２０〜８０％、特に４０〜６０％に不飽和脂肪酸が付加したものが好ましい。具体的には、エポキシ樹脂の不飽和脂肪酸部分付加物としては、ノボラック型エポキシ樹脂と（メタ）アクリル酸との付加物［フェノールノボラック型エポキシ樹脂の２０〜８０％アクリル酸付加物、クレゾールノボラック型エポキシ樹脂の４０〜６０％アクリル酸付加物等］、トリスフェニルメタン型エポキシ樹脂の４０〜６０％アクリル酸付加物、ビスフェノールＡノボラック型エポキシ樹脂の２０〜８０％メタクリル酸付加物、ジシクロペンタジエンフェノール型エポキシ樹脂の２０〜８０％メタクリル酸付加物、フェノールノボラック型エポキシ樹脂の４０〜６０％クロトン酸付加物等が挙げられ、これらの１種以上使用してよい。
【００３３】  本願発明の硬化性樹脂組成物には、通常、硬化剤が配合される。具体的には、硬化剤としては、潜在性硬化剤［ジシアンジアミド、イミダゾール系硬化剤（イミダゾール、２−メチルイミダゾール、２−イソプロピルイミダゾール，２−ｎ−ヘプタデシルイミダゾール等）、メラミン誘導体、サリチル酸ヒドラジド、アジピン酸ヒドラジド、テレフタル酸ジヒドラジド、イソフタル酸ジヒドラジド、セバシン酸ジヒドラジド、エイコサン二酸ジヒドラジド、４，４’−ジアミノジフェニルスルホン、３，３’−ジアミノジフェニルスルホン、１，１−ビス（４−ヒドロキシフェニル）シクロヘキサン、４，４’−ジヒドロキシベンゾフェノン、４，４’−（１，３−フェニレンジイソプロピリデン）ビスフェノール、４，４’−スルホニルジフェノール、４，４’−ビフェノール、Ｎ，Ｎ−ジアルキル尿素誘導体、Ｎ，Ｎ−ジアルキルチオ尿素誘導体等］、多塩基酸（無水物）系硬化剤［（無水）フタル酸、（無水）マレイン酸、（無水）トリメリット酸、（無水）クロレンド酸等］、アミン系硬化剤［エチレンジアミン、トリメチレンジアミン、テトラメチレンジアミン、ジエチレントリアミン等］、
【００３４】フェノール系硬化剤［フェノールノボラック、クレゾールノボラック、２−（ジメチルアミノメチルフェノール）、２，４，６−トリス（ジメチルアミノメチル）フェノール等］、イミダゾリン系硬化剤［２−メチルイミダゾリン、２−フェニルイミダゾリン等］、アミド系硬化剤［ダイマー酸とポリアミンとの縮合により得られるポリアミド等］、エステル系硬化剤［カルボン酸のアリール及びチオアリールエステルのような活性カルボニル化合物等］、尿素系硬化剤［ブチル化尿素、ブチル化チオ尿素等］、
【００３５】リン系硬化剤［エチルホスフィン、フェニルホスフィン、ジメチルホスフィン、ジフェニルホスフィン等］、オニウム塩系硬化剤［アリールジアゾニウム塩、ジアリールヨードニウム塩、トリアリールスルホニウム塩］、活性珪素化合物−アルミニウム錯体［トリフェニルシラノール−アルミニウム錯体、トリフェニルメトキシシラン−アルミニウム錯体等］、アニオン重合触媒［トリアルキルアルミニウム、ジアルキル亜鉛、リン酸等、ブチルリチウム、ナトリウムナフタレン、リチウムアルコキシド等］、
【００３６】カチオン重合触媒［三フッ化ホウ素、錯体三フッ化ホウ素、四塩化錫、ＡｌＣｌ３、トリフルオロ酢酸、ＢＦ３（Ｃ２Ｈ５ＯＨ）２、金属ハロゲン化物、アミン等］、光カチオン重合触媒［トリアリールスルホニウム塩，トリアリールヨードニウム塩，ビス（ドデシルフェニル）ヘキサフルオロアンチモネート、アリールジアゾニウム塩、ジアリールヨードニウム塩、ベンジルスルホニウム塩、ホスホニウム塩等］、熱ラジカル重合触媒［ケトンパーオキサイド、ハイドロパーオキサイド、パーオキシケタール、ジアシルパーオキサイド、ジアルキルパーオキサイド、パーオキシジカーボネート、及びパーオキシエステル等の有機過酸化物、アゾビスイソブチロニトリル（ＡＩＢＮ）等］、
【００３７】光ラジカル重合触媒［４−（２−ヒドロキシエトキシ）フェニル（２−ヒドロキシ−２−プロピル）ケトン、メトキシアセトフェノン等のアセトフェノン誘導体化合物、ベンゾインエチルエーテル、ベンゾインプロピルエーテル等のベンゾインエーテル系化合物、ベンジルジメチルケタール等のケタール誘導体化合物、ハロゲン化ケトン等］等が挙げられ、これらの１種以上使用してよい。
【００３８】  硬化剤は、上記硬化タイプ及び硬化性樹脂の種類等に応じ適宜、選択される。例えば、アニオン重合タイプの場合、硬化性樹脂としてはエポキシ樹脂、硬化剤としてはイミダゾール系硬化剤、アミン系硬化剤、多塩基酸（無水物）系硬化剤、及びフェノール系硬化剤等が挙げられる。熱カチオン重合タイプの場合、硬化性樹脂としてはエポキシ樹脂及びオキセタン樹脂、硬化剤としてはカチオン重合触媒等が挙げられる。光カチオン重合タイプの場合、硬化性樹脂としてはエポキシ樹脂及びオキセタン樹脂、硬化剤としては光カチオン重合触媒等が挙げられる。光ラジカル重合タイプの場合、硬化性樹脂としてはアクリレート樹脂及びウレタン樹脂、硬化剤としては光ラジカル重合触媒等が挙げられる。熱ラジカル重合タイプの場合、硬化性樹脂としてはアクリレート樹脂及びウレタン樹脂、硬化剤としては過酸化物等が挙げられる。なお、二段階重合タイプの場合、それぞれの重合タイプに応じた硬化剤が併用される。
【００３９】  本願発明の硬化性樹脂組成物には、その他、着色剤、粘度調節剤、チキソトロピー剤、消泡剤（ポリジメチルシロキサン、変性シリコーン系、フッ素系、高分子系、界面活性剤、エマルジョンタイプ等）、レベリング剤、カップリング剤、光増感剤、有機充填剤、離型剤、表面処理剤、難燃剤、可塑剤、抗菌剤、防黴剤、安定剤、酸化防止剤、及び蛍光体等の１種以上を添加してよい。
【００４０】  本願発明の硬化性樹脂組成物の配合組成（重量％）としては、硬化性樹脂４０〜８０（特に５０〜６５）、及び硬化剤は１〜１０（特に２〜６）が好ましい。
硬化性樹脂が少な過ぎると相対的にフィラーの含有比率が上昇し硬化物の平均線膨張率が小さくなることがあり、逆に多過ぎると過大な平均線膨張率のため硬化物が後工程の熱履歴によって膨らむことがある。
【００４１】  上述の様にして調製された本願発明の好ましい硬化性樹脂組成物からは、通常、下記の好適な平均線膨張率を有する硬化物を与える。即ち、硬化物の好適な平均線膨張率（ｐｐｍ／Ｋ）としては、そのＴｇ（ガラス転移点）未満の温度において少なくとも一方向で、５０以上であり、より好ましくは６５〜１００、最も好ましくは７０〜８０である。
【００４２】  ここで、本願発明の硬化性樹脂組成物の少なくとも一方向の平均線膨張率を規定したのは、例えば、コア基板のスルーホールなどの穴埋めに用いた場合、少なくともＺ軸方向の平均線膨張率を問題にすればよく、径方向の平均線膨張係数は問題とする必要はないからである。すなわち、硬化性樹脂組成物としては、硬化物とした際に少なくとも一方向の平均線膨張率が所定の数値以上であれば、他の方向の平均線膨張率は問題にしない。例えば、硬化性樹脂組成物を硬化物とした際に硬化物の平均線膨張率が等方的でない場合にも、その硬化物の平均線膨張率の内、上記条件を満足する方向がＺ軸方向に一致するようにすればよく、その方法は硬化物を製造した際の条件を検討すれば容易に実施できるとものである。
【００４３】  なお、「少なくとも一方向の平均線膨張率」が所定範囲か否かは、硬化物にてコア基板を穴埋めした場合に、そのコア基板の軸線方向（即ち、厚み方向）の平均膨張率を求め、これが少なくとも所定範囲であれば本願発明の範囲であることが明らかとなり、例えば、穴埋めした硬化物のＺ軸方向の平均線膨張率をＴＭＡ法により測定してもよいし、穴埋めした硬化物と相似形状の硬化物（例えば、コア基板のスルーホールを穴埋めした場合は、円柱状の硬化物）を別途、作製し、このＺ軸方向について平均線膨張率を測定することにより求めてもよい。
【００４４】  更に、本願発明の硬化性樹脂組成物をコア基板の穴埋め用として用いる場合、硬化物の好適な平均線膨張率は、Ｔｇ未満温度下、Ｚ軸方向において、コア基板の平均線膨張率より、大きく、好ましくは１０ｐｐｍ／Ｋ以上、大きく、より好ましくは２５〜４０ｐｐｍ／Ｋ程度、大きく、最も好ましくは２５〜３０ｐｐｍ／Ｋ程度、大きい。
従って、用途対象であるコア基板の種類に応じて、無機フィラーの平均粒径及び含有量を調整・選択するのが好ましい。
【００４５】  本願発明の硬化性樹脂組成物は、通常、粘度（Ｐａ・ｓ、２５℃）１０〜５０、好ましくは２０〜４０を有する。
本願発明の硬化性樹脂組成物の硬化は、硬化タイプ等に依り適宜、選択されるが、例えば加熱（１００〜２００℃等）及び／又は光照射（波長３２０〜４００ｎｍ等）により行われる。
【００４６】  本願発明のコア基板は、少なくとも１つの穴部が本願発明の硬化性樹脂組成物の硬化物にて穴埋めされている。コア基板は、環境への負荷が小さいハロゲンフリー樹脂基板が好ましい。そのようなコア基板としては、具体的にはＥＰ樹脂基板、ＰＩ（ポリイミド）樹脂基板、ＢＴ（ビスマレイミド−トリアジン）樹脂基板、ＰＰＥ（ポリフェニレンエーテル）樹脂基板、及びこれらの樹脂とガラス繊維（ガラス織布やガラス不織布）若しくは有機繊維（ポリアミド繊維等）とからなる基板［ガラス−ＢＴ基板、高Ｔｇガラス−ＥＰ基板（ＦＲ−４、ＦＲ−５等）］が挙げられる。好ましくは、ＥＰ樹脂基板である。
【００４７】  コア基板は、穴部を１つ以上有する。穴部としては、貫通穴、非貫通穴、及び凹部等（具体的には、スルーホール、ビアホール、部品穴、回路間の凹部等）が挙げられるが、典型的にはスルーホール（穴径０．０５〜０．３μｍ等）である。穴部（壁面を含む。）は、表面めっきされていてよい。また、穴埋めされた穴部端面は、平坦化処理されてよく、また導体被覆されてもよい。例えば、穴埋めされたスルーホール端面に、蓋めっき（めっき厚１０〜２０μｍ等）を設けてよい。
【００４８】  コア基板は、その表面又は内部に導体層（回路等）を備えてよい。また、コア基板の一部又は全面が導体物質にて被覆されていてよい。例えば、片面又は両面が導体被覆された積層板（銅張積層板等）であってよい。
コア基板は、単層でも多層でもよく、また２つ以上のコア基板が直接又は他層を介して積層された複合基板であってよい。
本願発明のプリント配線板は、その構造中に本願発明のコア基板を１つ以上、有する。
【００４９】  プリント配線板としては、単層でも多層でもよい。多層プリント配線板としては、ビルドアップ法、一括熱プレス法、その他あらゆる多層プリント配線板製造法にて製造されたものが含まれる。
プリント配線板は、コア基板の穴部以外に、更に別の穴部を１つ以上、有してよい。そのような穴部としては、コア基板において例示した穴部と同様のものが挙げられる。
本願発明のプリント配線板の一態様として、ビルドアッププリント配線板について詳述する。本態様のビルドアッププリント配線板においては、本願発明のコア基板の片面上又は両面上にビルドアップ層を備える。
【００５０】  コア基板としては、穴埋めされた穴部（スルーホール等）端面が蓋めっきされているものが挙げられる。コア基板の厚みは、通常、０．１〜５．０ｍｍ、好ましくは０．２〜１．６ｍｍ、最も好ましくは０．４〜１．０ｍｍである。
ビルドアップ層は、例えば、片面につき１層以上、典型的には２〜１０層、最も典型的には３〜８層形成される。ビルドアップ層の厚みは、１層あたり、通常、２０〜１００μｍ、好ましくは３０〜８０μｍ、最も好ましくは４０〜６０μｍである。ビルドアップ樹脂としては、例えばフィルム状のＢステージ状態のエポキシ樹脂組成物、プリプレグ等が好ましい。ビルドアップ層には、導体層（回路等）を備えていてよい。導体層間は、電気接続されていてよい。
【００５１】  ビルドアッププリント配線板としては、接続空間が小さく従って配線領域を大きく採れる、ビア・オン・ビア構造が好ましい。就中、スタックビア構造の場合、本願発明効果が極めて顕著に奏される。ビア・オン・ビア構造は、例えば上記コア基板の蓋めっきの直上に位置してよい。
【００５２】  ビアとしては、フィルドビアでもコンフォーマルビアでもよいが、ビア・オン・ビア構造の場合にはフィルドビアが適する。フィルドビア端面は平坦化されていてよく、また、端面上に導体層（回路等）を備えていてよい。ビア径は、例えば３０〜１００μｍである。なお、ビアフィルめっきは、必要に応じめっき成長抑制剤及び／又は促進剤の存在下、無電解めっき及び／又は電解めっき等により行うことができる。
本態様のスタックビア構造を有するビルドアッププリント配線板は、優れた耐クラック性、従って優れた接続信頼性を有する。例えばデイジーチェーンが１００個の場合、冷熱サイクル試験（−６５〜＋１５０℃）に掛けたとき、冷熱サイクル数１０００以上でもクラックの発生を防ぐことができ、その結果、導通抵抗の変動値を±５％以内とすることができる。
【実施例】
【００５３】＜硬化性樹脂組成物（スルーホール充填用ペースト）の調製＞
・実施例１及び２、並びに比較例１〜４
表１に示す配合組成に従って、各配合成分を予備混合分散後、３本ロールミルを用いて混練し、各スルーホール充填用ペースト（各実施例１及び２、並びに比較例１〜４）を調製した。【００５４】＜硬化物のＴｇ及び平均線膨張率の測定＞
スルーホール充填用ペースト（各実施例１及び２、並びに比較例１〜４）を成形用型に流し込み、熱風循環式乾燥炉にて予備硬化（１１０℃、６０分間）、及び本硬化（１５０℃、３０分間）して、平均線膨張率が等方的な硬化物を得た。その後、この硬化物を旋盤等の加工装置を用いてφ８ｍｍ×１．５ｍｍの円盤状試験片を作製し、これを試料として用いて、ＴＭＡ法により測定を行った。【００５５】  即ち、石英試料台に試料を置き、プローブを荷重０．４ｋｇｆで接触させた。測定開始温度の時のプローブの位置を「０」とし、加温しながらプローブの位置を測定した。加温条件は１０℃／分で、温度範囲は−６０℃〜３００℃であり、温度と位置は０．１秒毎に測定した。得られた温度と位置のデータをグラフ化し、接線法により変化点を求め、これをＴｇとした。【００５６】  また、Ｔｇ以下の範囲とＴｇ以上の範囲について、２点を選択し、それぞれの温度と位置情報から、平均線膨張率を算出した。
これらの結果を表１に示す。【００５７】
【表１】
2010037544.tif 000003
【００５８】＜ビルドアッププリント配線板の製造＞
・製造例１及び２、並びに比較製造例１〜４
先ず、エポキシ樹脂基板（０．４ｍｍ厚、住友ベークライト製「ＥＬＣ−４７６５ＧＦ」、Ｚ軸方向の熱膨張率４０ｐｐｍ／Ｋ）のめっきスルーホール（穴径１５０μｍ）に、スルーホール充填用ペースト（各実施例１及び２、並びに比較例１〜４）をスクリーン印刷法で充填した。次いで、この基板を加熱（１５０℃、６０分）し、ペーストを硬化した。次いで、この基板の表・裏面それぞれから食み出た硬化樹脂をセラミックバフを用い研磨除去し、基板両面を平滑化した。次いで、この基板両面を全面銅めっきし、更にエッチングにより不要銅めっきを除去して、基板両面上にパターン［スルーホール蓋めっき（めっき厚２０μｍ）、及び回路（めっき厚２０μｍ）等］を形成した。【００５９】  次いで、この基板両面上にエポキシ樹脂系絶縁フィルム（厚さ６５μｍ）をプレスした。次いで、レーザー穴あけ機でビア（ビア径８０μｍ）を蓋めっき上に形成した。
次いで、全面銅めっきによりビアフィルめっきを行い、更にエッチングにより不要銅めっきを除去した。こうして、基板両面上にパターン［第１段フィルドビア、及び回路（めっき厚１５μｍ）等］を形成した。【００６０】  以後、上記パターン形成工程を繰り返し、コア基板の表・裏面上にそれぞれビルドアップ層を４層形成した。その後、コア基板の表・裏面上にソルダーレジストフィルムの被覆、パッド部にニッケル金めっき、及びはんだによるバンプ形成を行った。こうして、スタックビア構造を有するビルドアッププリント配線板（各製造例１及び２、並びに比較製造例１〜４）を製造した（図１）。
このビルドアッププリント配線板は、全厚が０．９５ｍｍであった。また、このビルドアッププリント配線板は、一方側の最外層からスルーホールを経由して反対側の最外層までを、総数４６個のデイジーチェーンで接続された構造を有した。【００６１】＜ビルドアッププリント配線板の特性評価試験＞
ビルドアッププリント配線板（各製造例１及び２、並びに比較製造例１〜４）について、下記のようにして接続信頼性を評価した。なお、サンプル数は各２５個とした。
先ず、ビルドアッププリント配線板について、初期導通抵抗値を測定した。次いで、プレコン（ＪＥＤＥＣ  Ｌｅｖｅｌ３＋２６０℃  Ｍａｘリフロー×３回）を行った後、冷熱サイクル試験（−６５℃／５分〜＋１５０℃／５分）に掛けた。そして、２００サイクル毎に１０００サイクルまで各導通抵抗値を測定した。そして、導通抵抗変化率（＝導通抵抗変動量／初期導通抵抗値×１００）が±５％に達した時、「不具合」と判断した。表２に、不具合と判断されたサンプル数、及び導通抵抗変化率（平均値）を示す。【００６２】
【表２】
2010037544.tif 000004
【００６３】  表２から、明らかなように、本願発明に係るビルドアッププリント配線板（製造例１及び２）は、冷熱サイクル１０００回が終了した時点でも、不具合数は２５枚中０枚であり、また導通抵抗変化率は２％台以下であり、非常に安定した導通が得られていることが判る。
他方、従来のビルドアッププリント配線板（比較製造例１〜４）は、冷熱サイクル１０００回終了時には不具合数は２５枚中１３〜２４枚にも達し、また冷熱サイクル６００〜８００回終了時に既に導通抵抗変化率が４％台を突破し、非常に不安定な導通であることが判る。
【作用・機序】
【００６４】  スタックビア構造を有するビルドアッププリント配線板において、コア基板がハロゲンフリー樹脂基板である場合、コア基板のスルーホールに充填された硬化物の熱膨張率が大きいとき、耐クラック性に優れ、従って接続信頼性に優れる。この理由は、以下のようであると考えられる（図３参照）。
ビルドアッププリント配線板は、加熱すると一般に熱膨張する。このとき、熱膨
2010037544.tif 000005
【００６５】
2010037544.tif 000006
の膨張量の差に起因する。即ち、
2010037544.tif 000007
である。一方、Ｚ軸方向において、
（樹脂層の膨張量）＝（ビルドアップ樹脂８の膨張量）＋（コア基板樹脂２の膨張量）
である。また、Ｚ軸方向において、
（スルーホール軸線部の膨張量）＝（ビアフィルめっき１０の膨張量）＋（スルーホール充填硬化物３の膨張量）
である。
【００６６】  ところで、一般に樹脂は、金属よりも熱膨張が大きい。従って、ビルドアップ樹脂８の膨張量及びコア基板樹脂２の膨張量は何れも、ビアフィルめっき１０の膨張量より大きい。特に、ハロゲンフリー樹脂はハロゲン含有樹脂よりも熱膨張の抑制が困難であるため、コア基板１がハロゲンフリー樹脂基板であるときは、コア基板樹脂２の膨張量は、より一層、大きい。
【００６７】
2010037544.tif 000008
張量、ひいては線膨張率を大きくしなければならない。しかし、従来の充填用樹脂インキは、クラックの発生防止のため、硬化物の熱膨張率をむしろ小さくするよう、設計・調製されていた。
そのため、従来の充填用樹脂インキを用い、ビルドアッププリント配線板を製造し
2010037544.tif 000009
大されるから、ビルドアップ層が３層以上、例えばスタックビア構造を採るときは、
2010037544.tif 000010
ととなる。
【符号の説明】
【００６８】    １：コア基板
２：コア基板樹脂
３：スルーホール充填硬化物
４：スルーホールめっき
５：スルーホール蓋めっき
６：回路
７：ビルドアップ層
８：ビルドアップ樹脂
９：スタックビア
１０：ビアフィルめっき
１１：ソルダーレジスト膜
１２：バンプ
１３：パッド（ニッケル金めっき）
１４：層間絶縁材のクラック部
１５：銅箔の切断部
１６：スルーホール軸線
Ｔ１：樹脂層の厚み
Ｔ２：スルーホール軸線部の厚み
2010037544.tif 000011
【図１】
2010037544.tif 000012
【図２】
2010037544.tif 000013
【図３】
2010037544.tif 000014